(57)【要約】      （修正有）【課題】実用性能で必要な視角による中間調の反転と黒つぶれ、カラーシフトを解決し正面コントラストも高めた液晶表示装置を安価な構成で提供する。【解決手段】ツイストネマチック型液晶表示装置において、第１及び第２の位相差フィルム７，１９がそれぞれ熱可塑性樹脂を含有し、（i）式のＲｏが５〜３５ｎｍの範囲、（ii）式のＲｔｈが７０〜１５０ｎｍの範囲、膜厚が１０〜５０μｍ。第１の偏光子６の視認側に、透明樹脂中に散乱体を分散させた散乱フィルム５が設けられ、散乱体は体積平均粒径が５乃至３０μｍの粒子、散乱フィルムの厚みは２０乃至１２０μｍ、散乱フィルムは、散乱フィルム１００質量部に対し散乱体を５乃至５０質量部含有し、厚みは粒径の２．０倍以上、散乱体と透明樹脂の屈折率の差は０．０１以上。（i）Ｒｏ＝（ｎｘ−ｎｙ）×ｄ、（ii）Ｒｔｈ＝（（ｎｘ＋ｎｙ）／２−ｎｚ）×ｄ【選択図】図１
2010122445.tif 000002
【特許請求の範囲】
【請求項１】
ツイストネマチック型液晶セル、該液晶セルの視認側に設けられた第１の偏光子、該液晶セルのバックライト側に設けられた第２の偏光子とバックライトユニットとを有するツイストネマチック型液晶表示装置において、
前記液晶セルと前記第１の偏光子との間及び前記液晶セルと前記第２の偏光子の間には、それぞれ第１の位相差フィルム、第２の位相差フィルムが設けられ、
前記第１の位相差フィルム及び第２の位相差フィルムが、いずれも熱可塑性樹脂を含有し、下記（i）式で表されるＲｏが５〜３５ｎｍの範囲であり、下記（ii）式で表されるＲｔｈが７０〜１５０ｎｍの範囲であり、膜厚が１０〜５０μｍの範囲である樹脂フィルムであり、
前記第１の偏光子の視認側には、透明樹脂中に散乱体を分散させた散乱フィルムが設けられ、
前記散乱体は体積平均粒径が５乃至３０μｍの粒子であり、
前記散乱フィルムの厚みは２０乃至１２０μｍであり、
前記散乱フィルムの厚みは粒径の２．０倍以上であることを特徴とするツイストネマチック型液晶表示装置。
（i）  Ｒｏ＝（ｎｘ−ｎｙ）×ｄ
（ii）  Ｒｔｈ＝（（ｎｘ＋ｎｙ）／２−ｎｚ）×ｄ
但し、ｎｘは面内の最大屈折率、ｎｙは面内でｎｘと直交方向の屈折率、ｎｚはフィルム厚み方向の屈折率、各々の屈折率は波長が５９０ｎｍの光に対する値であり、ｄはフィルムの膜厚（ｎｍ）を表す。
【請求項２】
前記第１の位相差フィルムは、前記第１の偏光子に隣接して設けられ、セルロースエステル樹脂を含有し、前記第１の偏光子の液晶セル側の保護フィルムを兼ねていることを特徴とする請求項１に記載の液晶表示装置。
【請求項３】
前記第２の位相差フィルムは、前記第２の偏光子に隣接して設けられ、セルロースエステル樹脂を含有し、前記第２の偏光子の液晶セル側の保護フィルムを兼ねていることを特徴とする請求項１又は２に記載の液晶表示装置。
【請求項４】
前記セルロースエステルのアセチル基置換度をＸ、プロピオニル基置換度をＹとしたとき、下記式を満たすことを特徴とする請求項２または３に記載の偏光板一体型位相差フィルムであることを特徴とする液晶表示装置。
（iii）  ２．０≦（Ｘ＋Ｙ）≦２．６
（iv）   ０．１≦Ｙ≦１．２
【請求項５】
前記位相差フィルムが搬送方向または搬送方向と直交する方向に１．０５〜１．３倍の延伸を行い得られたフィルムであり、面内の遅相軸が搬送方向に略直交方向であることを特徴とする請求項１〜４のいずれか１項に記載の液晶表示装置。
【請求項６】
前記散乱フィルムが前記第１の偏光子の視認側に隣接して設けられ、前記第１の偏光子の視認側の保護フィルムを兼ねることを特徴とする請求項１〜５の何れか１項に記載の液晶表示装置。
【請求項７】
前記散乱体の体積平均粒径が５乃至１５μｍであることを特徴とする請求項１〜５の何れか１項に記載の液晶表示装置。
【請求項８】
前記散乱フィルムが、前記散乱フィルム１００質量部に対し、前記散乱体を５乃至５０質量部含有することを特徴とする請求項１〜７の何れか１項に記載の液晶表示装置。
【請求項９】
前記散乱フィルムの厚さが３０乃至９０μｍであることを特徴とする請求項１〜８の何れか１項に記載の液晶表示装置。
【請求項１０】
前記散乱フィルムにおいて、透明樹脂と散乱体の屈折率の差が０．０１以上であることを特徴とする請求項１〜９の何れか１項に記載の液晶表示装置。
【発明の詳細な説明】
【技術分野】
【０００１】
本発明はツイストネマチック型液晶表示装置に関し、特に中間調の反転、黒つぶれ、カラーシフト等の視認性に関する性能やＴＮ型液晶表示装置で特に問題となる上下方向の視野角が格段に改善され、正面コントラストにも優れたツイストネマチック型液晶表示装置に関する。
【背景技術】
【０００２】
ノートＰＣやデスクトップモニターなどは、液晶ＴＶのような動画性能や超広視野角特性よりも、低消費電力・薄型化・低価格化等が重要視されることから、旋光モードのツイストネマチック（以下、ＴＮと略す）型駆動方式を採用している機器が多い。
しかしながらＴＮ型駆動方式はそのままでは非常に視野角が狭い為、視野角を拡大する必要もあり、特許文献１に示されるようなディスコティック液晶を塗布、配向し重合させた位相差フィルムが用いられている。また、近年、ＴＮ方式も応答速度が上がっており、一部の液晶ＴＶにも採用されていることから、視野角拡大への要求も増加している。
しかしながら前記位相差フィルムを用いたＴＮ型表示装置においては、白と黒の光量比で示されるコントラスト視野角は広がるものの、実用性能として重要な中間調の反転、黒つぶれ、あるいはカラーシフトについては大きな課題を残したままであるとともに、額縁ムラと呼ばれる黒表示での画面周辺での光漏れが発生する問題もあった。またディスコティック液晶を塗布した位相差フィルムとされていることから製造が困難であり、製造コストの増大を招くという問題もあった。前記視認性に関する性能面の課題はＴＮセル内の液晶成分に傾斜とねじれの両方が起こっているために光学補償シートで補償できる限界があり、上下方向の視野角の改善は十分ではなく、宿命的な課題になっていた。
【０００３】
一方、視角による階調変化を補正する為に、波長により異なる散乱能を示す平均粒子径が０．１〜３μｍ程度の微粒子を含有する拡散フィルムを設ける技術が特許文献２に記載されている。しかしながらこの技術によれば、青色光等の短波長の光は、正面からの光であっても拡散フィルムにより拡散されてしまう為、視角による色変化の補正は可能であっても全体的にカラーコントラストが乏しい映像となってしまうという問題があった。
【特許文献１】特開２００２−１５６５２７号公報
【特許文献２】特開２００７−１８８６１８号公報
【発明の開示】
【発明が解決しようとする課題】
【０００４】
従って本発明の目的は、実用性能で必要な視角による中間調の反転と黒つぶれ、カラーシフトを解決し視野角が広く正面コントラストも高めたＴＮ型液晶表示装置を安価な構成で提供することにある。
【課題を解決するための手段】
【０００５】
本発明の上述の目的は、下記の構成により達成することができる。
１．ツイストネマチック型液晶セル、該液晶セルの視認側に設けられた第１の偏光子、該液晶セルのバックライト側に設けられた第２の偏光子とバックライトユニットとを有するツイストネマチック型液晶表示装置において、
前記液晶セルと前記第１の偏光子との間及び前記液晶セルと前記第２の偏光子の間には、それぞれ第１の位相差フィルム、第２の位相差フィルムが設けられ、
前記第１の位相差フィルム及び第２の位相差フィルムが、いずれも熱可塑性樹脂を含有し、下記（i）式で表されるＲｏが５〜３５ｎｍの範囲であり、下記（ii）式で表されるＲｔｈが７０〜１５０ｎｍの範囲であり、膜厚が１０〜５０μｍの範囲である樹脂フィルムであり、
前記第１の偏光子の視認側には、透明樹脂中に散乱体を分散させた散乱フィルムが設けられ、
前記散乱体は体積平均粒径が５乃至３０μｍの粒子であり、
前記散乱フィルムの厚みは２０乃至１２０μｍであり、
前記散乱フィルムは、散乱フィルム１００質量部に対し前記散乱体を５乃至５０質量部含有し、
前記散乱フィルムの厚みは粒径の２．０倍以上であり、
前記散乱体と前記透明樹脂の屈折率の差は０．０１以上であることを特徴とするツイストネマチック型液晶表示装置。
（i）  Ｒｏ＝（ｎｘ−ｎｙ）×ｄ
（ii）  Ｒｔｈ＝（（ｎｘ＋ｎｙ）／２−ｎｚ）×ｄ
但し、ｎｘは面内の最大屈折率、ｎｙは面内でｎｘと直交方向の屈折率、ｎｚはフィルム厚み方向の屈折率、各々の屈折率は波長が５９０ｎｍの光に対する値であり、ｄはフィルムの膜厚（ｎｍ）を表す。
【０００６】
２．前記第１の位相差フィルムは、前記第１の偏光子に隣接して設けられ、セルロースエステル樹脂を含有し、前記第１の偏光子の液晶セル側の保護フィルムを兼ねていることを特徴とする前記１項に記載の液晶表示装置。
【０００７】
３．前記第２の位相差フィルムは、前記第２の偏光子に隣接して設けられ、セルロースエステル樹脂を含有し、前記第２の偏光子の液晶セル側の保護フィルムを兼ねていることを特徴とする前記１又は２項に記載の液晶表示装置。
【０００８】
４．前記セルロースエステルのアセチル基置換度をＸ、プロピオニル基置換度をＹとしたとき、下記式を満たすことを特徴とする前記２または３項に記載の偏光板一体型位相差フィルムであることを特徴とする液晶表示装置。
（iii）  ２．０≦（Ｘ＋Ｙ）≦２．６
（iv）   ０．１≦Ｙ≦１．２
【０００９】
５．前記位相差フィルムが搬送方向または搬送方向と直交する方向に１．０５〜１．３倍の延伸を行い得られたフィルムであり、面内の遅相軸が搬送方向に略直交方向であることを特徴とする前記１〜４項のいずれか１項に記載の液晶表示装置。
【００１０】
６．前記散乱フィルムが前記第１の偏光子の視認側に隣接して設けられ、前記第１の偏光子の視認側の保護フィルムを兼ねることを特徴とする前記１〜５項の何れか１項に記載の液晶表示装置。
【００１１】
７．前記散乱体の体積平均粒径が５乃至１５μｍであることを特徴とする前記１〜６項の何れか１項に記載の液晶表示装置。
【００１２】
８．前記散乱フィルムが、前記散乱フィルム１００質量部に対し、前記散乱体を５乃至３０質量部含有することを特徴とする前記１〜７項の何れか１項に記載の液晶表示装置。
【００１３】
９．前記散乱フィルムの厚さが３０乃至９０μｍであることを特徴とする前記１〜８項の何れか１項に記載の液晶表示装置。
【００１４】
１０．前記散乱フィルムにおいて、透明樹脂と散乱体の屈折率の差が０．０１以上であることを特徴とする前記１〜９項の何れか１項に記載の液晶表示装置。
【００１５】
本発明は、ＴＮ型液晶表示装置の実用上の性能となる中間調反転抑制、黒つぶれ抑制、カラーシフト抑制、視野角の拡大及び正面コントラストの増加を位相差フィルムと表面側の散乱を組み合わせることで達成するものである。
本発明者らの検討の結果、体積平均粒径が５乃至３０μｍの散乱体粒子を透明樹脂中に分散させた厚みが２０〜１２０μｍであり、膜厚が散乱体粒子の２．０倍以上の散乱フィルムを用いることで、全ての波長域の光に対して十分な散乱効果を与えることで、液晶セルに略平行に入射した階調の優れた光を広い範囲に散乱させることができ、ある程度視野角を拡大することが可能となった。
しかしながら、ＴＮ型液晶表示装置においては、特に液晶セルに上下斜め方向から光が入射した場合に、本来なら遮断されるべき光が視認側の偏光板から漏れ出し、その光が正面に散乱されることで、液晶表示装置の正面コントラストを大きく低下させてしまうことが明らかになった。また、ＴＮ型液晶表示装置においては、特に上下方向の斜めから液晶セルに入射した光が散乱フィルムで拡散されることで、斜め方向のコントラストも低下させて上下方向の視角特性も悪化させるという問題も明らかになった。
【００１６】
そこで、更なる検討の結果、上記（i）式で表されるＲｏが５〜３５ｎｍの範囲であり、上記（ii）式で表されるＲｔｈが７０〜１５０ｎｍの範囲であり、膜厚が１０〜５０μｍである位相差フィルムを、液晶セルの両面に設けたところ、正面コントラストを格段に改善することができ、中間調の反転、黒つぶれ、カラーシフトを抑制できることを見出したものである。
このような位相差フィルムは、液晶セルに対する光学補償機能としては、上述の特許文献１に記載されたディスコティック液晶を用いた位相差フィルムよりも弱いものであるが、液晶セルに対して上下方向の斜めから入射する光に与えられる位相差の一部を補償し、斜め方向の光漏れをある程度抑制したことで、表示装置表面から斜め方向に出射する光の内、液晶セルに正面から入射した光が拡散フィルムで散乱される光の成分の割合が高まることで、結果として上下方向の視角特性が良くなっているものと推測される。また、特に問題となっていた上下斜め方向の光漏れが抑制されたことで、正面方向への散乱が減少し、正面コントラストも同時に改善できたものと推測される。
【発明の効果】
【００１７】
本発明によれば、間調の反転、黒つぶれ、カラーシフトが抑制され、視野角が広く、更に正面コントラストも大きく改善されたＴＮ型液晶表示装置を大きなコストの増加を伴わずに提供することができる。また、本発明の効果はＴＮ型液晶表装置に見られる額縁ムラを大幅に抑えることが出来る。
【発明を実施するための最良の形態】
【００１８】
以下に本発明を更に詳細に述べる。
（位相差フィルム）
本発明に用いられる位相差フィルムは、熱可塑性樹脂を含有し、リターデーション値Ｒｏが５〜３５ｎｍ以下、リターデーション値Ｒｔは７０〜１５０ｎｍ以下の範囲であり、膜厚が１０〜５０μｍの範囲である樹脂フィルムである。
尚、リターデーション値Ｒｏ、Ｒｔは自動複屈折率計を用いて測定することが出来る。例えば、ＫＯＢＲＡ−２１ＡＤＨ（王子計測機器（株））を用いて、２３℃、５５％ＲＨの環境下で、波長５９０ｎｍで求めることが出来る。
また、本発明で用いられる位相差フィルムの面内の最大屈折率はフィルムの搬送方向に略平行または略直交方向にあり、いずれもフィルムの搬送方向±１°若しくはフィルムの搬送方向に直交する方向±１°にあることが好ましい。
また、本発明で用いられる位相差フィルムは、偏光子の液晶セル側に隣接して設けることで、偏光子の液晶セル側の保護フィルムを兼ねることが好ましい構成である。
本発明で用いられる位相差フィルムは、鹸化処理を行った後も、光透過率（可視光の）９０％以上であることが好ましく、より好ましくは９４％以上、更に９５％以上であることが好ましく、またヘイズは１．４％未満であることが好ましく、より好ましくは１．０％未満、更に０．５％未満であることが好ましい。特に０％であることが最も好ましい。
【００１９】
（熱可塑性樹脂）
本発明で液晶セルの両側に用いられる位相差フィルムを構成する熱可塑性樹脂としては、セルロースエステル、ポリカーボネート、アクリル樹脂、シクロオレフィンポリマー、ポリエステルなどが好ましい例として挙げられるがこれらのみに限定されるものではない。
これらの樹脂の中で、本発明の偏光板一体型位相差フィルムはセルロースエステルを含有することが好ましく、セルロースエステルフィルムであることが好ましい（以下、本発明で用いられる位相差フィルムを本発明のセルロースエステルフィルムという場合もある）。
【００２０】
以下、本発明に用いられるセルロースエステルについて説明する。
位相差フィルムを構成するセルロースエステルフィルムはセルロースの低級脂肪酸エステルを使用するのが好ましい。セルロースの低級脂肪酸エステルにおける低級脂肪酸とは炭素原子数が６以下の脂肪酸を意味し、例えばセルロースアセテート、セルロースプロピオネート、セルロースブチレート等がセルロースの低級脂肪酸エステルの好ましいものとして挙げられる。その他にも、セルロースアセテートプロピオネートやセルロースアセテートブチレート等の混合脂肪酸エステルを用いることが出来る。最も好ましいセルロースの低級脂肪酸エステルは炭素原子数２〜４のアシル基を置換基として有し、アセチル基置換度をＸ、プロピオニル基置換度をＹとしたとき、下記式を満たすことが好ましい。
（iii） ２．０≦（Ｘ＋Ｙ）≦２．６
（iv）  ０．１≦Ｙ≦１．２
アシル基で置換されていない部分は通常水酸基として存在しているものである。これらは公知の方法で合成することができる。
これらアシル基置換度は、ＡＳＴＭ−Ｄ８１７−９６に規定の方法に準じて測定することが出来る。
【００２１】
本発明に用いられるセルロースエステルの分子量は、数平均分子量（Ｍｎ）で８００００〜２０００００のものを用いることが好ましい。１０００００〜２０００００のものが更に好ましく、１５００００〜２０００００が特に好ましい。
本発明で用いられるセルロースエステルは、重量平均分子量（Ｍｗ）と数平均分子量（Ｍｎ）の比、Ｍｗ／Ｍｎが、前記のように１．４〜３．０が好ましく、更に好ましくは１．７〜２．２の範囲である。
セルロースエステルの平均分子量及び分子量分布は、高速液体クロマトグラフィーを用いて公知の方法で測定することが出来る。これを用いて数平均分子量、重量平均分子量を算出し、その比（Ｍｗ／Ｍｎ）を計算することが出来る。
【００２２】
測定条件は以下の通りである。
溶媒：      メチレンクロライド
カラム：    Ｓｈｏｄｅｘ  Ｋ８０６，Ｋ８０５，Ｋ８０３Ｇ（昭和電工（株）製を３本接続して使用した）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝１００００００〜５００迄の１３サンプルによる校正曲線を使用した。１３サンプルは、ほぼ等間隔に得ることが好ましい。
【００２３】
セルロースエステルは綿花リンター、木材パルプ、ケナフ等を原料として合成されたセルロースエステルを単独或いは混合して用いることが出来る。特に綿花リンター（以下、単にリンターとすることがある）、木材パルプから合成されたセルロースエステルを単独或いは混合して用いることが好ましい。
また、これらから得られたセルロースエステルはそれぞれ任意の割合で混合使用することが出来る。これらのセルロースエステルは、セルロース原料をアシル化剤が酸無水物（無水酢酸、無水プロピオン酸、無水酪酸）である場合には、酢酸のような有機酸やメチレンクロライド等の有機溶媒を用い、硫酸のようなプロトン性触媒を用いて常法により反応させて得ることが出来る。
アセチルセルロースの場合、酢化率を上げようとすれば、酢化反応の時間を延長する必要がある。但し、反応時間を余り長くとると分解が同時に進行し、ポリマー鎖の切断やアセチル基の分解などが起り、好ましくない結果をもたらす。従って、酢化度を上げ、分解をある程度抑えるためには反応時間はある範囲に設定することが必要である。反応時間で規定することは反応条件が様々であり、反応装置や設備その他の条件で大きく変わるので適切でない。ポリマーの分解は進むにつれ、分子量分布が広くなってゆくので、セルロースエステルの場合にも、分解の度合いは通常用いられる重量平均分子量（Ｍｗ）／数平均分子量（Ｍｎ）の値で規定出来る。即ちセルローストリアセテートの酢化の過程で、余り長過ぎて分解が進み過ぎることがなく、かつ酢化には十分な時間酢化反応を行わせしめるための反応度合いの一つの指標として用いられる重量平均分子量（Ｍｗ）／数平均分子量（Ｍｎ）の値を用いることが出来る。
【００２４】
セルロースエステルの製造法の一例を以下に示すと、セルロース原料として綿化リンター１００質量部を解砕し、４０質量部の酢酸を添加し、３６℃で２０分間前処理活性化をした。その後、硫酸８質量部、無水酢酸２６０質量部、酢酸３５０質量部を添加し、３６℃で１２０分間エステル化を行った。２４％酢酸マグネシウム水溶液１１質量部で中和した後、６３℃で３５分間ケン化熟成し、アセチルセルロースを得た。これを１０倍の酢酸水溶液（酢酸：水＝１：１（質量比））を用いて、室温で１６０分間攪拌した後、濾過、乾燥させてアセチル置換度２．７５の精製アセチルセルロースを得た。このアセチルセルロースはＭｎが９２０００、Ｍｗが１５６０００、Ｍｗ／Ｍｎは１．７であった。同様にセルロースエステルのエステル化条件（温度、時間、攪拌）、加水分解条件を調整することによって置換度、Ｍｗ／Ｍｎ比の異なるセルロースエステルを合成することが出来る。
尚、合成されたセルロースエステルは、精製して低分子量成分を除去したり、未酢化または低酢化度の成分を濾過で取り除くことも好ましく行われる。
また、混酸セルロースエステルの場合には、特開平１０−４５８０４号公報に記載の方法で得ることが出来る。アシル基の置換度の測定方法はＡＳＴＭ−Ｄ８１７−９６の規定に準じて測定することが出来る。
【００２５】
また、セルロースエステルは、セルロースエステル中の微量金属成分によっても影響を受ける。これらは製造工程で使われる水に関係していると考えられるが、不溶性の核となり得るような成分は少ない方が好ましく、鉄、カルシウム、マグネシウム等の金属イオンは、有機の酸性基を含んでいる可能性のあるポリマー分解物等と塩形成する事により不溶物を形成する場合があり、少ないことが好ましい。鉄（Ｆｅ）成分については、１ｐｐｍ以下であることが好ましい。カルシウム（Ｃａ）成分については、地下水や河川の水等に多く含まれ、これが多いと硬水となり、飲料水としても不適当であるが、カルボン酸や、スルホン酸等の酸性成分と、また多くの配位子と配位化合物即ち、錯体を形成し易く、多くの不溶なカルシウムに由来するスカム（不溶性の澱、濁り）を形成する。
カルシウム（Ｃａ）成分は６０ｐｐｍ以下、好ましくは０〜３０ｐｐｍである。マグネシウム（Ｍｇ）成分については、やはり多過ぎると不溶分を生ずるため、０〜７０ｐｐｍであることが好ましく、特に０〜２０ｐｐｍであることが好ましい。鉄（Ｆｅ）分の含量、カルシウム（Ｃａ）分含量、マグネシウム（Ｍｇ）分含量等の金属成分は、絶乾したセルロースエステルをマイクロダイジェスト湿式分解装置（硫硝酸分解）、アルカリ溶融で前処理を行った後、ＩＣＰ−ＡＥＳ（誘導結合プラズマ発光分光分析装置）を用いて分析を行うことによって求めることが出来る。
【００２６】
〈可塑剤〉
可塑剤は特に限定されないが、好ましくは、多価アルコールエステル系可塑剤、フタル酸エステル、クエン酸エステル、脂肪酸エステル、グリコレート系可塑剤、多価カルボン酸エステル等から選択される可塑剤を少なくとも１種含むことが好ましい。そのうち、少なくとも１種は多価アルコールエステル系可塑剤であることが好ましい。
多価アルコールエステル系可塑剤は２価以上の脂肪族多価アルコールとモノカルボン酸のエステルよりなる可塑剤であり、分子内に芳香環またはシクロアルキル環を有することが好ましい。好ましくは２〜２０価の脂肪族多価アルコールエステルである。
本発明に用いられる多価アルコールは次の一般式（１）で表される。
一般式（１）    Ｒ１−（ＯＨ）ｎ
但し、Ｒ１はｎ価の有機基、ｎは２以上の正の整数、ＯＨ基はアルコール性、及び／またはフェノール性水酸基を表す。
【００２７】
好ましい多価アルコールの例としては、例えば以下のようなものを挙げることが出来るが、本発明はこれらに限定されるものではない。アドニトール、アラビトール、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、ジブチレングリコール、１，２，４−ブタントリオール、１，５−ペンタンジオール、１，６−ヘキサンジオール、ヘキサントリオール、ガラクチトール、マンニトール、３−メチルペンタン−１，３，５−トリオール、ピナコール、ソルビトール、トリメチロールプロパン、トリメチロールエタン、キシリトール等を挙げることが出来る。特に、トリエチレングリコール、テトラエチレングリコール、ジプロピレングリコール、トリプロピレングリコール、ソルビトール、トリメチロールプロパン、キシリトールが好ましい。
【００２８】
本発明の多価アルコールエステルに用いられるモノカルボン酸としては、特に制限はなく、公知の脂肪族モノカルボン酸、脂環族モノカルボン酸、芳香族モノカルボン酸等を用いることが出来る。脂環族モノカルボン酸、芳香族モノカルボン酸を用いると透湿性、保留性を向上させる点で好ましい。
【００２９】
好ましいモノカルボン酸の例としては以下のようなものを挙げることが出来るが、本発明はこれに限定されるものではない。
脂肪族モノカルボン酸としては、炭素数１〜３２の直鎖または側鎖を有する脂肪酸を好ましく用いることが出来る。炭素数は１〜２０であることが更に好ましく、１〜１０であることが特に好ましい。酢酸を含有させるとセルロースエステルとの相溶性が増すため好ましく、酢酸と他のモノカルボン酸を混合して用いることも好ましい。
好ましい脂肪族モノカルボン酸としては、酢酸、プロピオン酸、酪酸、吉草酸、カプロン酸、エナント酸、カプリル酸、ペラルゴン酸、カプリン酸、２−エチル−ヘキサン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸等の不飽和脂肪酸等を挙げることが出来る。
好ましい脂環族モノカルボン酸の例としては、シクロペンタンカルボン酸、シクロヘキサンカルボン酸、シクロオクタンカルボン酸、またはそれらの誘導体を挙げることが出来る。
好ましい芳香族モノカルボン酸の例としては、安息香酸、トルイル酸等の安息香酸のベンゼン環にアルキル基を導入したもの、ビフェニルカルボン酸、ナフタレンカルボン酸、テトラリンカルボン酸等のベンゼン環を２個以上有する芳香族モノカルボン酸、またはそれらの誘導体を挙げることが出来る。特に安息香酸が好ましい。
【００３０】
多価アルコールエステルの分子量は特に制限はないが、３００〜１５００であることが好ましく、３５０〜７５０であることが更に好ましい。分子量が大きい方が揮発し難くなるため好ましく、透湿性、セルロースエステルとの相溶性の点では小さい方が好ましい。
多価アルコールエステルに用いられるカルボン酸は１種類でもよいし、２種以上の混合であってもよい。また、多価アルコール中のＯＨ基は、全てエステル化してもよいし、一部をＯＨ基のままで残してもよい。
【００３１】
以下に、多価アルコールエステルの具体的化合物を例示する。
【化１】
2010122445.tif 000003
【化２】
2010122445.tif 000004
【化３】
2010122445.tif 000005
【化４】
2010122445.tif 000006
【００３２】
グリコレート系可塑剤は特に限定されないが、アルキルフタリルアルキルグリコレート類が好ましく用いることが出来る。アルキルフタリルアルキルグリコレート類としては、例えばメチルフタリルメチルグリコレート、エチルフタリルエチルグリコレート、プロピルフタリルプロピルグリコレート、ブチルフタリルブチルグリコレート、オクチルフタリルオクチルグリコレート、メチルフタリルエチルグリコレート、エチルフタリルメチルグリコレート、エチルフタリルプロピルグリコレート、メチルフタリルブチルグリコレート、エチルフタリルブチルグリコレート、ブチルフタリルメチルグリコレート、ブチルフタリルエチルグリコレート、プロピルフタリルブチルグリコレート、ブチルフタリルプロピルグリコレート、メチルフタリルオクチルグリコレート、エチルフタリルオクチルグリコレート、オクチルフタリルメチルグリコレート、オクチルフタリルエチルグリコレート等が挙げられる。
【００３３】
フタル酸エステル系可塑剤としては、ジエチルフタレート、ジメトキシエチルフタレート、ジメチルフタレート、ジオクチルフタレート、ジブチルフタレート、ジ−２−エチルヘキシルフタレート、ジオクチルフタレート、ジシクロヘキシルフタレート、ジシクロヘキシルテレフタレート等が挙げられる。
クエン酸エステル系可塑剤としては、クエン酸アセチルトリメチル、クエン酸アセチルトリエチル、クエン酸アセチルトリブチル等が挙げられる。
脂肪酸エステル系可塑剤として、オレイン酸ブチル、リシノール酸メチルアセチル、セバシン酸ジブチル等が挙げられる。
多価カルボン酸エステル系可塑剤も好ましく用いることができる。具体的には特開２００２−２６５６３９号公報の段落番号［００１５］〜［００２０］記載の多価カルボン酸エステルを可塑剤の一つとして添加することが好ましい。
リン酸エステル系可塑剤としては、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等が挙げられる。
【００３４】
ポリエステル系可塑剤は特に限定されないが、分子内に芳香環またはシクロアルキル環を有するポリエステル系可塑剤を好ましく用いることが出来る。好ましいポリエステル系可塑剤としては、特に限定されないが、例えば、下記一般式（２）で表せる芳香族末端エステル系可塑剤が好ましい。
一般式（２）  Ｂ−（Ｇ−Ａ）ｎ−Ｇ−Ｂ
（式中、Ｂはベンゼンモノカルボン酸残基、Ｇは炭素数２〜１２のアルキレングリコール残基または炭素数６〜１２のアリールグリコール残基または炭素数が４〜１２のオキシアルキレングリコール残基、Ａは炭素数４〜１２のアルキレンジカルボン酸残基または炭素数６〜１２のアリールジカルボン酸残基を表し、またｎは１以上の整数を表す。）
一般式（２）中、Ｂで示されるベンゼンモノカルボン酸残基とＧで示されるアルキレングリコール残基またはオキシアルキレングリコール残基またはアリールグリコール残基、Ａで示されるアルキレンジカルボン酸残基またはアリールジカルボン酸残基とから構成されるものであり、通常のポリエステル系可塑剤と同様の反応により得られる。
【００３５】
本発明で使用されるポリエステル系可塑剤のベンゼンモノカルボン酸成分としては、例えば、安息香酸、パラターシャリブチル安息香酸、オルソトルイル酸、メタトルイル酸、パラトルイル酸、ジメチル安息香酸、エチル安息香酸、ノルマルプロピル安息香酸、アミノ安息香酸、アセトキシ安息香酸等があり、これらはそれぞれ１種または２種以上の混合物として使用することが出来る。
ポリエステル系可塑剤の炭素数２〜１２のアルキレングリコール成分としては、エチレングリコール、１，２−プロピレングリコール、１，３−プロピレングリコール、１，２−ブタンジオール、１，３−ブタンジオール、１，２−プロパンジオール、２−メチル１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロ−ルペンタン）、２−ｎ−ブチル−２−エチル−１，３プロパンジオール（３，３−ジメチロールヘプタン）、３−メチル−１，５−ペンタンジオール１，６−ヘキサンジオール、２，２，４−トリメチル１，３−ペンタンジオール、２−エチル１，３−ヘキサンジオール、２−メチル１，８−オクタンジオール、１，９−ノナンジオール、１，１０−デカンジオール、１，１２−オクタデカンジオール等があり、これらのグリコールは、１種または２種以上の混合物として使用される。特に炭素数２〜１２のアルキレングリコールがセルロースエステルとの相溶性に優れているため、特に好ましい。
【００３６】
また、芳香族末端エステルの炭素数４〜１２のオキシアルキレングリコール成分としては、例えば、ジエチレングリコール、トリエチレングリコール、テトラエチレングリコール、ジプロピレングリコール、トリプロピレングリコール等があり、これらのグリコールは、１種または２種以上の混合物として使用出来る。
芳香族末端エステルの炭素数４〜１２のアルキレンジカルボン酸成分としては、例えば、コハク酸、マレイン酸、フマール酸、グルタール酸、アジピン酸、アゼライン酸、セバシン酸、ドデカンジカルボン酸等があり、これらは、それぞれ１種または２種以上の混合物として使用される。炭素数６〜１２のアリーレンジカルボン酸成分としては、フタル酸、テレフタル酸、イソフタル酸、１，５ナフタレンジカルボン酸、１，４ナフタレンジカルボン酸等がある。
【００３７】
本発明で使用出来るポリエステル系可塑剤は、数平均分子量が、好ましくは３００〜１５００、より好ましくは４００〜１０００の範囲が好適である。また、その酸価は、０．５ｍｇＫＯＨ／ｇ以下、水酸基価は２５ｍｇＫＯＨ／ｇ以下、より好ましくは酸価０．３ｍｇＫＯＨ／ｇ以下、水酸基価は１５ｍｇＫＯＨ／ｇ以下のものが好適である。
【００３８】
以下、芳香族末端エステル系可塑剤の合成例を示す。
〈サンプルＮｏ．１（芳香族末端エステルサンプル）〉
反応容器にフタル酸４１０部、安息香酸６１０部、ジプロピレングリコール７３７部、及び触媒としてテトライソプロピルチタネート０．４０部を一括して仕込み窒素気流中で攪拌下、還流凝縮器を付して過剰の１価アルコールを還流させながら、酸価が２以下になるまで１３０〜２５０℃で加熱を続け生成する水を連続的に除去した。次いで２００〜２３０℃で１００〜最終的に４×１０２Ｐａ以下の減圧下、留出分を除去し、この後濾過して次の性状を有する芳香族末端エステル系可塑剤を得た。
粘度（２５℃、ｍＰａ・ｓ）；４３４００
酸価                      ；０．２
【００３９】
〈サンプルＮｏ．２（芳香族末端エステルサンプル）〉
反応容器に、フタル酸４１０部、安息香酸６１０部、エチレングリコール３４１部、及び触媒としてテトライソプロピルチタネート０．３５部を用いる以外はサンプルＮｏ．１と全く同様にして次の性状を有する芳香族末端エステルを得た。
粘度（２５℃、ｍＰａ・ｓ）；３１０００
酸価                      ；０．１
【００４０】
〈サンプルＮｏ．３（芳香族末端エステルサンプル）〉
反応容器に、フタル酸４１０部、安息香酸６１０部、１，２−プロパンジオール４１８部、及び触媒としてテトライソプロピルチタネート０．３５部を用いる以外はサンプルＮｏ．１と全く同様にして次の性状を有する芳香族末端エステルを得た。
粘度（２５℃、ｍＰａ・ｓ）；３８０００
酸価                      ；０．０５
【００４１】
〈サンプルＮｏ．４（芳香族末端エステルサンプル）〉
反応容器に、フタル酸４１０部、安息香酸６１０部、１，３−プロパンジオール４１８部、及び触媒としてテトライソプロピルチタネート０．３５部を用いる以外はサンプルＮｏ．１と全く同様にして次の性状を有する芳香族末端エステルを得た。
粘度（２５℃、ｍＰａ・ｓ）；３７０００
酸価                      ；０．０５
【００４２】
以下に、芳香族末端エステル系可塑剤の具体的化合物を示すが、本発明はこれに限定されない。
【化５】
2010122445.tif 000007
【化６】
2010122445.tif 000008
【００４３】
セルロースエステルフィルム中の可塑剤の総含有量は、固形分総量に対し、５〜３０質量％含有させることが好ましい。更に５〜２０質量％が好ましく、６〜１６質量％がより好ましく、特に好ましくは８〜１３質量％である。また、２種の可塑剤の含有量は各々少なくとも１質量％以上であり、好ましくは各々２質量％以上含有することである。
多価アルコールエステル系可塑剤は１〜１２質量％含有することが好ましく、特に３〜１１質量％含有することが好ましい。少ないと平面性の劣化が認められ、多過ぎるとブリードアウトがしやすい。多価アルコールエステル系可塑剤とその他の可塑剤との質量比率は１：４〜４：１の範囲であることが好ましく、１：３〜３：１であることが更に好ましい。可塑剤の添加量が多過ぎても、また少な過ぎてもフィルムが変形し易く好ましくない。
【００４４】
〈紫外線吸収剤〉
本発明に係る位相差フィルムは紫外線吸収剤を含有しても良い。紫外線吸収剤は４００ｎｍ以下の紫外線を吸収することで、耐久性を向上させることを目的としており、特に波長３７０ｎｍでの透過率が１０％以下となるように添加されていることが好ましく、より好ましくは５％以下、更に好ましくは２％以下である。
本発明に用いられる紫外線吸収剤は特に限定されないが、例えばオキシベンゾフェノン系化合物、ベンゾトリアゾール系化合物、サリチル酸エステル系化合物、ベンゾフェノン系化合物、シアノアクリレート系化合物、トリアジン系化合物、ニッケル錯塩系化合物、無機粉体等が挙げられる。
更に、本発明で好ましく用いられる紫外線吸収剤は、ベンゾフェノン系紫外線吸収剤やトリアジン系紫外線吸収剤がある。
【００４５】
〈微粒子〉
本発明の位相差フィルムには、微粒子を含有することが好ましい。
本発明に用いられる微粒子としては、無機化合物の例として、二酸化珪素、二酸化チタン、酸化アルミニウム、酸化ジルコニウム、炭酸カルシウム、炭酸カルシウム、タルク、クレイ、酸化錫、酸化インジウム、酸化亜鉛、ＩＴＯ、酸化アンチモン或いはこれらの複合酸化物、焼成カオリン、焼成ケイ酸カルシウム、水和ケイ酸カルシウム、ケイ酸アルミニウム、ケイ酸マグネシウム及びリン酸カルシウムを挙げることが出来る。微粒子は珪素を含むものが濁度が低くなる点で好ましく、特に二酸化珪素が好ましい。
微粒子の一次粒子の平均径は５ｎｍ〜１μｍが好ましく、更に好ましいのは５〜５０ｎｍである。これらは主に粒径０．０５〜１μｍ好ましくは０．０５〜０．３μｍの一次粒子若しくは２次凝集体として含有されることが好ましい。位相差フィルム中のこれらの微粒子の含有量は０．０５〜１０質量％であることが好ましく、特に０．１〜１質量％が好ましい。
【００４６】
二酸化珪素の微粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル（株）製）の商品名で市販されており、使用することが出来る。
酸化ジルコニウムの微粒子は、例えば、アエロジルＲ９７６及びＲ８１１（以上日本アエロジル（株）製）の商品名で市販されており、使用することが出来る。
ポリマーの例として、シリコーン樹脂、フッ素樹脂、架橋アクリル樹脂及び架橋ポリスチレン樹脂を挙げることが出来る。シリコーン樹脂が好ましく、特に三次元の網状構造を有するものが好ましく、例えば、トスパール１０３、同１０５、同１０８、同１２０、同１４５、同３１２０及び同２４０（以上東芝シリコーン（株）製）の商品名で市販されており、使用することが出来る。
これらの中でもアエロジル２００Ｖ、アエロジルＲ９７２Ｖが位相差フィルムの濁度を低く保ちながら、摩擦係数を下げる効果が大きいため特に好ましく用いられる。
【００４７】
〈染料〉
本発明の位相差フィルムには、色味調整のため染料を添加することも出来る。例えば、フィルムの黄色味を抑えるために青色染料を添加してもよい。好ましい染料としてはアンスラキノン系染料が挙げられる。
アンスラキノン系染料は、アンスラキノンの１位から８位迄の任意の位置に任意の置換基を有することが出来る。好ましい置換基としてはアニリノ基、ヒドロキシル基、アミノ基、ニトロ基、または水素原子が挙げられる。特に特開２００１−１５４０１７号公報の段落番号［００３４］〜［００３７］記載の青色染料、特にアントラキノン系染料を含有することが好ましい。又、赤外吸収染料を含有することが好ましく、特に特開２００１−１５４０１７号公報のチオピリリウムスクアリリウム染料、チオピリリウムクロコニウム染料、ピリリウムスクアリリウム染料、ピリリウムクロコニウム染料のうちのいずれかであることが好ましい。具体的には該公報の一般式（１）若しくは一般式（２）で示されている赤外吸収染料を好ましく添加することができる。
【００４８】
また、本発明には各種添加剤を用いることが出来る。
例えば、酸化防止剤の含有は有用であり、含有させる酸化防止剤はその種類につき特に限定はなく、各種の酸化防止剤を使用することができるが、例えば、ヒンダードフェノール系化合物、ホスファイト系化合物、チオエーテル系化合物等の酸化防止剤を挙げることができる。中でも透明性の点でヒンダードフェノール系化合物の酸化防止剤が好ましい。酸化防止剤の含有量は、通常、ポリエステルに対して０．０１〜２質量％、好ましくは０．１〜０．５質量％である。
更に着色防止剤、結晶核剤、すべり剤、安定剤、ブロッキング防止剤、剥離助剤、蛍光増白剤、粘度調節剤、消泡剤、透明化剤、帯電防止剤、ｐＨ調整剤等を添加させてもよい。
【００４９】
各種添加剤は製膜前のセルロースエステル含有溶液であるドープにバッチ添加してもよいし、添加剤溶解液を別途用意してインライン添加してもよい。特に微粒子は濾過材への負荷を減らすために、一部または全量をインライン添加することが好ましい。
添加剤溶解液をインライン添加する場合は、ドープとの混合性をよくするため、少量のセルロースエステルを溶解するのが好ましい。好ましいセルロースエステルの量は、溶剤１００質量部に対して１〜１０質量部で、より好ましくは、３〜５質量部である。
本発明においてインライン添加、混合を行うためには、例えば、スタチックミキサー（東レエンジニアリング製）、ＳＷＪ（東レ静止型管内混合器  Ｈｉ−Ｍｉｘｅｒ）等のインラインミキサー等が好ましく用いられる。
【００５０】
〈位相差フィルムの製造方法〉
次に、本発明の位相差フィルムの製造方法について熱可塑性樹脂としてセルロースエステルを例にとって説明する。
本発明の位相差フィルムの製造は、セルロースエステル及び添加剤を溶剤に溶解させてドープを調製する工程、ドープをベルト状若しくはドラム状の金属支持体上に流延する工程、流延したドープをウェブとして乾燥する工程、金属支持体から剥離する工程、延伸または幅保持する工程、更に乾燥する工程、仕上がったフィルムを巻取る工程により行われる。
【００５１】
ドープを調製する工程について述べる。ドープ中のセルロースエステルの濃度は、濃度が高い方が金属支持体に流延した後の乾燥負荷が低減出来て好ましいが、セルロースエステルの濃度が高過ぎると濾過時の負荷が増えて、濾過精度が悪くなる。これらを両立する濃度としては、１０〜３５質量％が好ましく、更に好ましくは、１５〜２５質量％である。
本発明のドープで用いられる溶剤は、単独で用いても２種以上を併用してもよいが、セルロースエステルの良溶剤と貧溶剤を混合して使用することが生産効率の点で好ましく、良溶剤が多い方がセルロースエステルの溶解性の点で好ましい。良溶剤と貧溶剤の混合比率の好ましい範囲は、良溶剤が７０〜９８質量％であり、貧溶剤が２〜３０質量％である。良溶剤、貧溶剤とは、使用するセルロースエステルを単独で溶解するものを良溶剤、単独で膨潤するかまたは溶解しないものを貧溶剤と定義している。そのため、セルロースエステルのアシル基置換度によっては、良溶剤、貧溶剤が変わり、例えばアセトンを溶剤として用いる時には、セルロースエステルの酢酸エステル（アセチル基置換度２．４）、セルロースアセテートプロピオネートでは良溶剤になり、セルロースの酢酸エステル（アセチル基置換度２．８）では貧溶剤となる。
本発明に用いられる良溶剤は特に限定されないが、メチレンクロライド等の有機ハロゲン化合物やジオキソラン類、アセトン、酢酸メチル、アセト酢酸メチル等が挙げられる。特に好ましくはメチレンクロライドまたは酢酸メチルが挙げられる。
また、本発明に用いられる貧溶剤は特に限定されないが、例えば、メタノール、エタノール、ｎ−ブタノール、シクロヘキサン、シクロヘキサノン等が好ましく用いられる。また、ドープ中には水が０．０１〜２質量％含有していることが好ましい。
【００５２】
上記記載のドープを調製する時の、セルロースエステルの溶解方法としては、一般的な方法を用いることが出来る。加熱と加圧を組み合わせると常圧における沸点以上に加熱出来る。溶剤の常圧での沸点以上でかつ加圧下で溶剤が沸騰しない範囲の温度で加熱しながら攪拌溶解すると、ゲルやママコと呼ばれる塊状未溶解物の発生を防止するため好ましい。また、セルロースエステルを貧溶剤と混合して湿潤或いは膨潤させた後、更に良溶剤を添加して溶解する方法も好ましく用いられる。
加圧は窒素ガス等の不活性気体を圧入する方法や、加熱によって溶剤の蒸気圧を上昇させる方法によって行ってもよい。加熱は外部から行うことが好ましく、例えばジャケットタイプのものは温度コントロールが容易で好ましい。
溶剤を添加しての加熱温度は、高い方がセルロースエステルの溶解性の観点から好ましいが、加熱温度が高過ぎると必要とされる圧力が大きくなり生産性が悪くなる。好ましい加熱温度は４５〜１２０℃であり、６０〜１１０℃がより好ましく、７０℃〜１０５℃が更に好ましい。また、圧力は設定温度で溶剤が沸騰しないように調整される。
若しくは冷却溶解法も好ましく用いられ、これによって酢酸メチルなどの溶媒にセルロースエステルを溶解させることが出来る。
【００５３】
次に、このセルロースエステル溶液を濾紙等の適当な濾過材を用いて濾過する。濾過材としては、不溶物等を除去するために絶対濾過精度が小さい方が好ましいが、絶対濾過精度が小さ過ぎると濾過材の目詰まりが発生し易いという問題がある。このため絶対濾過精度０．００８ｍｍ以下の濾材が好ましく、０．００１〜０．００８ｍｍの濾材がより好ましく、０．００３〜０．００６ｍｍの濾材が更に好ましい。
濾材の材質は特に制限はなく、通常の濾材を使用することが出来るが、ポリプロピレン、テフロン（登録商標）等のプラスチック製の濾材や、ステンレススティール等の金属製の濾材が繊維の脱落等がなく好ましい。濾過により、原料のセルロースエステルに含まれていた不純物、特に輝点異物を除去、低減することが好ましい。
輝点異物とは、２枚の偏光板をクロスニコル状態にして配置し、その間にセルロースエステルフィルムを置き、一方の偏光板の側から光を当てて、他方の偏光板の側から観察した時に反対側からの光が漏れて見える点（異物）のことであり、径が０．０１ｍｍ以上である輝点数が２００個／ｃｍ２以下であることが好ましい。より好ましくは１００個／ｃｍ２以下であり、更に好ましくは５０個／ｍ２以下であり、更に好ましくは０〜１０個／ｃｍ２以下である。また、０．０１ｍｍ以下の輝点も少ない方が好ましい。
【００５４】
ドープの濾過は通常の方法で行うことが出来るが、溶剤の常圧での沸点以上で、かつ加圧下で溶剤が沸騰しない範囲の温度で加熱しながら濾過する方法が、濾過前後の濾圧の差（差圧という）の上昇が小さく、好ましい。好ましい温度は４５〜１２０℃であり、４５〜７０℃がより好ましく、４５〜５５℃であることが更に好ましい。
濾圧は小さい方が好ましい。濾圧は１．６ＭＰａ以下であることが好ましく、１．２ＭＰａ以下であることがより好ましく、１．０ＭＰａ以下であることが更に好ましい。
【００５５】
ここで、ドープの流延について説明する。
流延（キャスト）工程における金属支持体は、表面を鏡面仕上げしたものが好ましく、金属支持体としては、ステンレススティールベルト若しくは鋳物で表面をメッキ仕上げしたドラムが好ましく用いられる。キャストの幅は１〜４ｍとすることが出来る。流延工程の金属支持体の表面温度は−５０℃〜溶剤が沸騰して発泡しない温度以下に設定される。温度が高い方がウェブの乾燥速度が速く出来るので好ましいが、余り高過ぎるとウェブが発泡したり、平面性が劣化する場合がある。好ましい支持体温度としては０〜１００℃で適宜決定され、５〜３０℃が更に好ましい。或いは、冷却することによってウェブをゲル化させて残留溶媒を多く含んだ状態でドラムから剥離することも好ましい方法である。金属支持体の温度を制御する方法は特に制限されないが、温風または冷風を吹きかける方法や、温水を金属支持体の裏側に接触させる方法がある。温水を用いる方が熱の伝達が効率的に行われるため、金属支持体の温度が一定になるまでの時間が短く好ましい。温風を用いる場合は溶媒の蒸発潜熱によるウェブの温度低下を考慮して、溶媒の沸点以上の温風を使用しつつ、発泡も防ぎながら目的の温度よりも高い温度の風を使う場合がある。特に、流延から剥離するまでの間で支持体の温度及び乾燥風の温度を変更し、効率的に乾燥を行うことが好ましい。
【００５６】
セルロースエステルフィルムが良好な平面性を示すためには、金属支持体からウェブを剥離する際の残留溶媒量は１０〜１５０質量％が好ましく、更に好ましくは２０〜４０質量％または６０〜１３０質量％であり、特に好ましくは、２０〜３０質量％または７０〜１２０質量％である。
【００５７】
本発明においては、残留溶媒量は下記式で定義される。
残留溶媒量（質量％）＝｛（Ｍ−Ｎ）／Ｎ｝×１００
尚、Ｍはウェブまたはフィルムを製造中または製造後の任意の時点で採取した試料の質量で、ＮはＭを１１５℃で１時間の加熱後の質量である。
残留溶媒中の貧溶媒比率は以下の測定法により測定出来る。
（残留溶媒量中での貧溶媒量）
残留溶媒を含んだサンプルから、残留溶媒を捕集し、ガスクロマトグラフィー測定により各溶媒の定量を行う。
残留溶媒中の貧溶媒比率（％）＝｛貧溶媒含有量（ｇ）／全残留溶媒量（ｇ）｝×１００
【００５８】
以下に示す方法によって溶媒の種類別に残留溶媒量を測定することが出来る。
一定面積のフィルムを切り出し、これを５ｍｍ程度に細かく刻み専用バイアル瓶に収納し、セプタムとアルミキャップで密閉した後、ヒューレット・パッカード社製ヘッドスペースサンプラーＨＰ７６９４型にセットする。ヘッドスペースサンプラーと接続したガスクロマトグラフィー（ＧＣ）は検出器として水素炎イオン化検出器（ＦＩＤ）を装着したヒューレット・パッカード社製５９７１型を使用する。測定条件は以下の通りである。
ヘッドスペースサンプラー加熱条件：１２０℃、２０分ＧＣ導入温度１５０℃
カラム：Ｊ＆Ｗ社製  ＤＢ−６２４
昇温：４５℃、３分保持→１００℃（８℃／分）
上記の測定条件を用いてガスクロマトグラムを得る。測定対象溶媒の各々ブタノールにて希釈された一定量をバイアル瓶に収納した後、上記と同様に測定して得られたクロマトグラムのピーク面積を用いて作製した検量線を使用して各溶媒ごとのフィルム中の残留溶媒量を得て、上式より残留溶媒中の貧溶媒比率を求めた。
具体的にはメチレンクロライド若しくは酢酸メチル等の良溶媒と炭素数１〜４のアルコール等の貧溶媒の比率を求めて残留溶媒中の貧溶媒比率とすることができる。
残留溶媒中の貧溶媒比率（％）＝｛貧溶媒含有量（炭素数１〜４のアルコール（ｇ））／全残留溶媒量（炭素数１〜４のアルコール＋メチレンクロライド若しくは酢酸メチル（ｇ）｝×１００
【００５９】
また、セルロースエステルフィルムの乾燥工程においては、ウェブを金属支持体より剥離し、更に乾燥し、残留溶媒量を１質量％以下にすることが好ましく、更に好ましくは０．１質量％以下であり、特に好ましくは０〜０．０１質量％以下である。
フィルム乾燥工程では一般にロール乾燥方式（上下に配置した多数のロールをウェブを交互に通し乾燥させる方式）やテンター方式でウェブを搬送させながら乾燥する方式が採られる。
【００６０】
本発明の位相差フィルム用のセルロースエステルフィルムを作製するためには、金属支持体より剥離した後、搬送方向と直交方向に１．０５〜１．３倍の延伸を行うことが好ましい。
その場合同時もしくは逐次で搬送方向（ＭＤ方向ともいう）にも延伸してもよい。その場合、剥離直後に剥離張力及びその後の搬送張力によって延伸することが好ましい。例えば剥離張力を２１０Ｎ／ｍ以上で剥離することが好ましく、特に好ましくは２２０〜３００Ｎ／ｍである。
延伸時の温度は該フィルムの温度がガラス転移点−３０〜＋２０℃の範囲であることが効果的であり、好ましくは１００〜１６０℃である。
【００６１】
上記テンター工程において、熱伝達係数は一定でもよいし、変化させてもよい。熱伝達係数としては、４１．９〜４１９×１０３Ｊ／ｍ２ｈｒの範囲の熱伝達係数を持つことが好ましい。更に好ましくは、４１．９〜２０９．５×１０３Ｊ／ｍ２ｈｒの範囲であり、４１．９〜１２６×１０３Ｊ／ｍ２ｈｒの範囲が最も好ましい。
幅手方向への延伸速度は、一定で行ってもよいし、変化させてもよい。延伸速度としては、５０〜５００％／ｍｉｎが好ましく、更に好ましくは１００〜４００％／ｍｉｎ、２００〜３００％／ｍｉｎが最も好ましい。
【００６２】
テンター工程で処理した後更に後乾燥工程（以下、工程Ｄ１）を設けるのが好ましい。  ウェブを乾燥させる手段は特に制限なく、一般的に熱風、赤外線、加熱ロール、マイクロ波等で行うことが出来るが、簡便さの点で熱風で行うことが好ましい。
ウェブの乾燥工程における乾燥温度は３０〜１５０℃で段階的に高くしていくことが好ましく、５０〜１４０℃の範囲で行うことが寸法安定性を良くするため更に好ましい。
位相差フィルムの膜厚は、本発明の効果を得る上で１０〜５０μｍの範囲であることが必要であり、好ましくは２０〜４０μｍの範囲である。
本発明では、上記膜厚の範囲であれば共流延法によって多層構成とした位相差フィルムでよい。位相差フィルムが多層構成の場合は、前記可塑剤、紫外線吸収剤、その他添加剤は、それが基層、表層、若しくはその両方に適宜配合することが出来る。
位相差フィルムの膜厚の変動は幅方向、長手方向とも±３％以内が好ましく、更に好ましくは±２％以内であり、特に好ましくは±０．５％以内である。
本発明の位相差フィルムは、幅１〜４ｍのものが好ましく用いられる。好ましくは１．４〜４ｍ、より好ましくは１．５〜３ｍの範囲である。
【００６３】
〈その他の物性〉
本発明の位相差フィルムの透湿度は、４０℃、９０％ＲＨで１２００ｇ／ｍ２・２４ｈ以下であり、好ましくは２０〜１０００ｇ／ｍ２・２４ｈであり、２０〜９００ｇ／ｍ２・２４ｈであることが特に好ましい。透湿度はＪＩＳ  Ｚ  ０２０８に記載の方法に従い測定することが出来る。
（ヘイズ値）
ＪＩＳ  Ｋ−６７１４に従って、ヘイズメーター（１００１ＤＰ型、日本電色工業（株）製）を用いて測定し、透明性の指標とすることができる。
（透過率の測定）
透過率Ｔは、分光高度計Ｕ−３４００（日立製作所（株））を用い、各試料を３５０〜７００ｎｍの波長領域で１０ｎｍおきに求めた分光透過率τ（λ）から、３８０、４００、５００ｎｍの透過率を算出することができる。
【００６４】
本発明で用いられる位相差フィルムとは別のもう一方の面に貼合される別の偏光板保護フィルムとしては、市販のセルロースエステルフィルム、例えば、コニカミノルタタック  ＫＣ８ＵＸ、ＫＣ４ＵＸ、ＫＣ５ＵＸ、ＫＣ８ＵＣＲ３、ＫＣ８ＵＣＲ４、ＫＣ８ＵＹ、ＫＣ４ＵＹ、ＫＣ１２ＵＲ、ＫＣ８ＵＣＲ−３、ＫＣ８ＵＣＲ−４、ＫＣ８ＵＣＲ−５、ＫＣ８ＵＹ−ＨＡ、ＫＣ８ＵＸ−ＲＨＡ、ＫＣ８ＵＸ−ＲＨＡ−Ｎ、以上コニカミノルタオプト（株）製、フジタック  ＴＤ８０ＵＦ、Ｔ８０ＵＺ、Ｔ４０ＵＺ、反射防止フィルム（富士フイルムＣＶクリアビューＵＡ）富士写真フイルム（株）製等が好ましく用いられる。本発明の位相差フィルムに対して、もう一方の面に用いられる偏光板保護フィルムは面内リターデーションＲｏが０〜２０ｎｍで、Ｒｔが−５０〜５０ｎｍの光学的に等方性の偏光板保護フィルムであることが好ましい。また該偏光板保護フィルムには８〜２０μｍの厚さのハードコート層若しくはアンチグレア層を有することも好ましく、例えば、特開２００３−１１４３３３号公報、特開２００４−２０３００９号公報、２００４−３５４６９９号公報，２００４−３５４８２８号公報等記載のハードコート層若しくはアンチグレア層を有する偏光板保護フィルムが好ましく用いられる。更に、該ハードコート層若しくはアンチグレア層に反射防止層、防汚層等が積層されていることが好ましい。
この様にして得られた偏光板が、液晶セルのセル側の一方の面、又は両面側に設けられる。いずれにしても、本発明の位相差フィルムは偏光膜に対して液晶セルに近い方に配置される。
【００６５】
（散乱フィルム）
本願発明で用いられる散乱フィルムは、散乱体と透明樹脂を有しており、透明樹脂中に散乱体を分散させたフィルムである。
本願発明に用いられる散乱フィルムは、少なくとも視認側偏光板の視認側に設けられる。散乱フィルムは、視認側偏光板の偏光子の視認側と液晶セル側に設けても良い。より好ましくは、散乱フィルムを視認側偏光板の偏光子の視認側にのみ設けることである。散乱フィルムを視認側偏光板の偏光子の視認側の最表面に設けた場合、防眩フィルムとの兼用が可能となる。
散乱フィルムは、厚さ２０μｍ乃至１２０μｍのフィルムであり、より好ましくは、厚さ３０μｍ乃至９０μｍのフィルムである。また、十分な散乱効果を得る為、散乱フィルムの厚みは散乱体の粒径の２．０倍以上である必要がある。
また、散乱フィルムは、散乱フィルム１００質量部に対して、散乱体を５〜乃至３０質量部含有させることが好ましい。
【００６６】
（散乱体）
散乱体は、散乱効果を得るため、透明樹脂と屈折率異なる粒子であることが必要であるが、特に透明樹脂との屈折率の差が０．０１以上である粒子であることが好ましい。より好ましくは、透明樹脂との屈折率の差が０．０５以上である粒子である。屈折率の差が大きいほど、散乱効率を向上させることができる。また、散乱体の屈折率は透明樹脂の屈折率よりも大きくても良いし、小さくても良い。散乱体の屈折率が透明樹脂の屈折率よりも大きい場合には前方散乱の強度を大きくでき、小さい場合には散乱の広がり角度を大きくすることができる。
散乱体は、体積平均粒径が５μｍ乃至３０μｍの粒子であり、より好ましくは体積平均粒径が５μｍ乃至１５μｍの粒子である。粒子径の調整により、光散乱の角度分布を得ることが可能である。しかし、表示品位という点で正面の明るさを維持するためには、出来る限り透過率を高めることが必要である。前記粒子径を５μｍ未満とした場合、散乱の効果が大きく、視角特性は飛躍的に向上するが、後方散乱が大きくなり明るさの減少が激しい。一方、３０μｍ 超の場合は、散乱効果が小さくなり、視角特性の向上は小さくなる。
前記散乱体の粒径が５μｍ乃至３０μｍの範囲である場合、可視光の波長に比べて散乱体の粒径は十分に大きく、従って、散乱フィルム内での個々の散乱は、周知のミー散乱理論で近似的に記述できる
散乱体としては、透光性微粒子を用いることが好ましい。前記透光性微粒子としては、特に限定はないが、透明度の高い透光性樹脂粒子であることが好ましく、より好ましくはシリコーン樹脂である。また、散乱体の形状としては球状であることが好ましい。
【００６７】
（透明樹脂）
散乱フィルムに用いられる透明樹脂としては、製造が容易であること、光学的に等方性である、光学的に透明であること等が好ましい要件として挙げられる。
本発明でいう透明とは、可視光の透過率６０％以上であることを指し、好ましくは８０％以上であり、特に好ましくは９０％以上である。
上記の性質を有していれば特に限定はないが、例えば、セルロースエステル、ポリエステル、ポリカーボネート、ポリアリレート、ポリスルホン（ポリエーテルスルホンも含む）、ポリエチレンテレフタレート、ポリエチレンナフタレート等のポリエステル、ポリエチレン、ポリプロピレン、セロファン、ポリ塩化ビニリデン、ポリビニルアルコール誘導体、シクロオレフィンポリマー（アートン（ＪＳＲ社製）、ゼオネックス、ゼオノア（以上、日本ゼオン社製））、ポリメチルペンテン、ポリエーテルケトン、ポリエーテルケトンイミド、ポリアミド、フッ素樹脂、ナイロン、ポリメチルメタクリレート等のアクリル誘導体、アクリル等を挙げることができる。本発明に係る透明樹脂としては、特にセルロースエステル、またはアクリル樹脂とセルロースエステル樹脂をブレレンドした材料を使用することが好ましい。
【００６８】
以下、図を用いて本発明の液晶表示装置を説明する。
電極やカラーフィルター、バックライトなどのユニットは図が煩雑になり、本発明における光学的に重要な部分が見にくくなるため表示していない。
図１はＴＮ型液晶表示装置の一例を示す概略図である。
図１（ａ）は液晶モニターＡを表す模式図で、液晶部のａの部分（菱形）を取り出して、その部分構成の偏光板１を図１（ｂ）に、液晶セル３を図１（ｃ）に、もう一方の偏光板４を図１（ｄ）に示した。
図１（ｂ）、（ｄ）において、５、２１は偏光板保護フィルムであり、６、２０が偏光膜で、隣接して、位相差フィルム７、１９がある。
図１（ｂ）、（ｄ）における、矢印９、２２は偏光膜の吸収軸、１０、１８は位相差フィルムシートの面内遅相軸である。
図１（ｃ）において、１１、１３は基板であり、１４、１５がラビング軸であり、１２が液晶である。
尚、本図面においては、散乱フィルムが示されていないが、偏光板保護フィルム５を散乱フィルムとしてもよいし、偏光板保護フィルム５の視認側又は偏光膜６の側に別途設けてもよい。
【実施例】
【００６９】
以下に実施例を挙げて本発明を具体的に説明するが、本発明はこれらに限定されるものではない。
《位相差フィルムの作製》
用いるセルロースエステル、可塑剤を以下に記載する。
セルロースエステル
Ｃ−１：アセチル置換度０．７、プロピオニル置換度１．１、総アシル置換度１．８
Ｃ−２：アセチル置換度１．０、プロピオニル置換度１．０、総アシル置換度２．０
Ｃ−３：アセチル置換度１．７、プロピオニル置換度０．７、総アシル置換度２．４
Ｃ−４：アセチル置換度２．５、プロピオニル置換度０．１、総アシル置換度２．６
Ｃ−５：アセチル置換度２．８、総アシル置換度２．８
可塑剤
Ａ：上記の芳香族末端エステル系可塑剤例示化合物（１）
Ｂ：トリメチロールプロパントリベンゾエート
【００７０】
〈微粒子分散液〉
微粒子（アエロジルＲ９７２Ｖ（日本アエロジル株式会社製））      １１質量部
（一次粒子の平均径１６ｎｍ、見掛け比重９０ｇ／リットル）
エタノール                                                      ８９質量部
以上をディゾルバーで５０分間攪拌混合した後、マントンゴーリンで分散を行った。
【００７１】
〈微粒子添加液〉
メチレンクロライドを入れた溶解タンクにセルロースエステルＣ−３を添加し、加熱して完全に溶解させた後、これを安積濾紙（株）製の安積濾紙Ｎｏ．２４４を使用して濾過した。濾過後のセルロースエステル溶液を充分に攪拌しながら、ここに上記微粒子分散液をゆっくりと添加した。更に、二次粒子の粒径が所定の大きさとなるようにアトライターにて分散を行った。これを日本精線（株）製のファインメットＮＦで濾過し、微粒子添加液を調製した。
メチレンクロライド                                              ９９質量部
セルロースエステルＣ−３（セルロースアセテートプロピオネート；アセチル基置換度１．７、プロピオニル基置換度０．７、総アシル基置換度２．４）        ４質量部
微粒子分散液                                                    １１質量部
〈主ドープ１０１の組成〉
メチレンクロライド                                            ３００質量部
エタノール                                                      ４０質量部
セルロースエステルＣ−３（セルロースアセテートプロピオネート；アセチル基置換度１．７、プロピオニル基置換度０．７、総アシル基置換度２．４）    １００質量部
可塑剤（Ａ）                                                  ６．５質量部
可塑剤 エチルフタリルエチルグリコレート                       ５．５質量部
【００７２】
上記組成のドープ液１０１を調製した。まず加圧溶解タンクにメチレンクロライドとエタノールを添加した。溶剤の入った加圧溶解タンクにセルロースエステルを攪拌しながら投入した。これを加熱し、攪拌しながら、完全に溶解し、更に可塑剤及び紫外線吸収剤を添加、溶解させた。これを安積濾紙（株）製の安積濾紙Ｎｏ．２４４を使用して濾過し、主ドープ液１０１を調製した。
主ドープ液１０１を１００質量部と微粒子添加液５質量部となるように加えて、インラインミキサー（東レ静止型管内混合機  Ｈｉ−Ｍｉｘｅｒ、ＳＷＪ）で十分に混合し、次いでベルト流延装置を用い、幅２ｍのステンレスバンド支持体に均一に流延した。ステンレスバンド支持体上で、剥離張力１３０Ｎ／ｍ、残留溶媒量１００質量％、冷風温度２０℃の条件で剥離を行い、更に剥離部分の張力をカットする部分（ロール）とその次の搬送張力をかける部分（ロール）との速度差をつけた状態で搬送を行った。
【００７３】
次いで、図１の左右把持手段によってウェブの把持長（把持開始から把持終了までの距離）を左右で独立に制御できるテンター装置でウェブ両端部をクリップで把持し、１４５℃にて１．０５倍の延伸を行い、更に１４５℃にて幅を保持した後保持を解放し、更に１４５℃に設定された乾燥ゾーンで３０分間搬送させて乾燥を行い、幅１．４ｍ、かつ端部に幅１ｃｍ、高さ８μｍのナーリングを有する膜厚４０μｍの位相差フィルム１０１を作製した。
【００７４】
次いで、表１に記載のように、セルロースエステル、可塑剤、の種類、延伸倍率、フィルム膜厚を変化させ、位相差フィルム１０２〜１２４を作製した。
更に、膜厚１２０μｍのＴＡＣフィルム上に、特開２００１−１０００４２号公報実施例１記載の方法で液晶化合物を用いて光学異方性層を形成した位相差フィルム１２５を作製した。
【００７５】
作製した位相差フィルムのリターデーション値Ｒｏ、Ｒｔｈを下記方法により測定し表１に記載した。
〔リターデーション値Ｒｏ、Ｒｔｈの測定〕
アッベ屈折率計（１Ｔ）と分光光源を用いてフィルム試料の平均屈折率を測定した。また、市販のマイクロメーターを用いてフィルムの厚さを測定した。
自動複屈折計ＫＯＢＲＡ−２１ＡＤＨ（王子計測機器（株）製）を用いて、２３℃、５５％ＲＨの環境下２４時間放置したフィルムにおいて、同環境下、波長が５８９ｎｍにおいてフィルムのリターデーション測定を行った。上述の平均屈折率と膜厚を下記式に入力し、面内位相差値Ｒｏ、厚み方向の位相差値Ｒｔｈを求める。また、フィルム幅手方向に対する遅相軸の方向も同時に測定する。
Ｒｏ＝（ｎｘ−ｎｙ）×ｄ
Ｒｔ＝｛（ｎｘ＋ｎｙ）／２−ｎｚ｝×ｄ
（式中、ｎｘはフィルム面内の遅相軸方向の屈折率であり、ｎｙはフィルム面内の進相軸方向の屈折率であり、ｎｚはフィルムの厚み方向の屈折率であり、ｄはフィルムの厚さ（ｎｍ）である。）
【００７６】
散乱フィルムの作成
〈散乱フィルムＡの作製〉
（ドープ液組成）
セルロースエステル（セルローストリアセテート（酢化度：６１．５  ％，Ｍｎ：１１００００，Ｍｗ／Ｍｎ＝２．０）  １００質量部
トリメチロールプロパントリベンゾエート  ４．５質量部
エチルフタリルエチルグリコレート  ５質量部
メチレンクロライド  ４３０質量部
エタノール  ４０質量部
球状粒子Ｓ１  １０質量部  
上記組成物を、加熱しながら十分攪拌することで樹脂の溶解、粒子の分散を行って、ドープ液を作製した。
【００７７】
（散乱フィルムの製膜）
上記作製したドープ液を、ベルト流延装置を用い、温度２２℃、２ｍ幅でステンレスバンド支持体に均一に流延した。ステンレスバンド支持体で、残留溶剤量が１００％になるまで溶媒を蒸発させ、剥離張力１６２Ｎ／ｍでステンレスバンド支持体上から剥離した。
剥離した散乱フィルムのウェブを３５℃で溶媒を蒸発させ、１．６ｍ幅にスリットし、その後、テンターで幅方向に１．１倍に延伸しながら、１３５℃の乾燥温度で乾燥させた。このときテンターで延伸を始めたときの残留溶剤量は１０％であった。
テンターで延伸後、１３０℃で５分間緩和を行った後、１２０℃、１４０℃の乾燥ゾーンを多数のロールで搬送させながら乾燥を終了させ、１．５ｍ幅にスリットし、フィルム両端に幅１０ｍｍ高さ５μｍのナーリング加工を施し、初期張力２２０Ｎ／ｍ、終張力１１０Ｎ／ｍで内径１５．２４ｃｍコアに巻き取り、散乱フィルムＡを得た。
尚、上記散乱フィルムＡの製造に当たっては、下記の球状粒子Ｓ１を用いた。
下記の、球状粒子Ｓ１の代わりにＳ２〜Ｓ５の粒子を用いて、散乱フィルムＢ〜Ｅを作成した。
散乱フィルム
〔シリコーン樹脂粒子の作製〕
以下の球状粒子Ｓ１−Ｓ５(屈折率１．４３）を参考文献（特開昭６３−７７９４０）に記載の方法によって作製した。
Ｓ１：真球状ポリメチルシルセスキオキサン粒子、平均粒径６μｍ
Ｓ２：真球状ポリメチルシルセスキオキサン粒子、平均粒径１１μｍ
Ｓ３：真球状ポリメチルシルセスキオキサン粒子、平均粒径１５μｍ
Ｓ４：真球状ポリメチルシルセスキオキサン粒子、平均粒径３０μｍ
Ｓ５：真球状ポリメチルシルセスキオキサン粒子、平均粒径４０μｍ
【００７８】
《視認側の偏光板の作製》
次いで、各位相差フィルム１０１〜１２５と散乱フィルムＡ〜Ｅを用いて偏光板を作製した。
厚さ、１２０μｍのポリビニルアルコールフィルムを、一軸延伸（温度１１０℃、延伸倍率５倍）した。これをヨウ素０．０７５ｇ、ヨウ化カリウム５ｇ、水１００ｇからなる水溶液に６０秒間浸漬し、次いでヨウ化カリウム６ｇ、ホウ酸７．５ｇ、水１００ｇからなる６８℃の水溶液に浸漬した。これを水洗、乾燥し偏光膜を得た。
次いで、下記工程１〜５に従って偏光膜と偏光膜の液晶セル側に前記位相差フィルム１０１〜１２５、液晶セルの視認側に散乱フィルムＡ〜Ｅを表１に記載のような組合せで貼り合わせて偏光板を作製した。
【００７９】
尚、偏光膜と位相差フィルム及び散乱フィルムは下記の工程により接着した。
工程１：位相差フィルム及び散乱フィルムを、５０℃の１モル／Ｌの水酸化ナトリウム溶液に６０秒間浸漬し、次いで水洗し乾燥して、偏光膜と貼合する側を鹸化処理した。
工程２：前記偏光膜を固形分２質量％のポリビニルアルコール接着剤槽中に１〜２秒浸漬した。
工程３：工程２で偏光膜に付着した過剰の接着剤を軽く拭き除き、これを工程１で処理した位相差フィルム及び散乱フィルムで前記偏光膜を挟み、配置した。
工程４：工程３で積層した位相差フィルムと偏光膜と散乱フィルムを圧力２０〜３０Ｎ／ｃｍ２、搬送スピードは約２ｍ／分で貼合した。
工程５：８０℃の乾燥機中に工程４で作製した偏光膜と散乱フィルムと位相差フィルム１０１〜１２５とを貼り合わせた試料を２分間乾燥し、視認側偏光板１０１〜１２５を作製した。
尚、偏光板１０５の作製の際と、位相差フィルム１２５を用いて偏光板１２５を作製する際には、視認側保護フィルムとして、コニカミノルタタックＫＣ８ＵＸ−ＲＨＡ（コニカミノルタオプト（株）製）を用いた。また位相差フィルム１２５を積層する際には、液晶塗布層が外側になるように積層して接着した。
【００８０】
《バックライト側偏光板の作製》
前記視認側の偏光板と同様の偏光膜と位相差フィルムを用い、バックライト側の保護フィルムとして、コニカミノルタタックＫＣ８ＵＸ−ＲＨＡ（コニカミノルタオプト（株）製）を貼り合わせて、視認側の偏光板と同様の方法でバックライト側の偏光板１０１〜１２５を作製した。
以下、液晶表示装置の製造に際しては、視認側偏光板１０１〜１２５とバックライト側偏光板１０１〜１２５は同じ番号のものがセットで用いられるものとする。
【００８１】
《液晶セル、液晶表示装置の作製》
ＩＴＯ透明電極が設けられたガラス基板の上に、ポリイミド配向膜を設け、ラビング処理を行った。４．３μｍのスペーサーを介して、二枚の基板を配向膜が向き合うように重ねた。二枚の基板は、配向膜のラビング方向が直交するように配置した。基板の間隙に、棒状液晶性分子（ＺＬＩ−４７９２、メルク社製）を注入し、以上のように作製したＴＮ液晶セルの両側に視認側偏光板１０１〜１２５とバックライト側偏光板１０１〜１２５を位相差フィルム液晶セル側となるように粘着剤を用いて二枚貼り付けて、液晶表示装置１０１〜１２５を作製した。液晶表示装置の液晶セルに、５５Ｈｚの矩形波電圧を印加し、白表示１．６Ｖ、黒表示４．８Ｖにおける白表示と黒表示との透過率をコントラスト比として、上下左右でコントラスト比１０および２０が得られる視野角を測定した。尚、偏光板を貼り付ける側の基板のラビング軸と偏光板の吸収軸とが一致するように偏光板を液晶セルに貼合した。
【００８２】
《評価》
視野角測定はＥＬＤＩＭ製ＥＺ−ｃｏｎｔｒａｓｔ１６０Ｒを用いて行い、正面の白と黒の輝度比を正面コントラストとし、コントラスト比１０：１の角度を視野角とした。また、実用評価は以下を表示して目視にて評価を行った。
（１）画像の中間調反転
（２）白表示
（３）文字と線のにじみ
【００８３】
（視野角）
ＴＮ視野角評価基準：
◎：下記市販のＴＮと比較して左右それぞれ３０°以上改善
○：下記市販のＴＮと比較して左右それぞれ１５°以上改善
△：下記市販のＴＮと比較して左右それぞれ１０°以上改善
×：下記市販のＴＮと比較して改善なし
市販のＴＮ型液晶表示装置の視野角：
視野角        上        下        左右        反転左右
ＴＮ         ２７°    ６０°    ４５°×２    ４０°
【００８４】
（正面コントラスト）
◎正面コントラストが製品比７０％以上で実用上問題ない
○正面コントラストが製品比４０％以上で実用上問題ない
△正面コントラストが製品比１５％以上で実用上問題ない
×正面コントラストが製品比１５％未満で実用上問題ある
【００８５】
（実用評価）
（１）画像の中間調反転
◎：反転がほとんどわからない
○：軽微な反転が認められるがほとんど気にならない
×：反転が見えて実用上問題
（２）白表示
◎：色変化が見られない
○：軽微な色変化が認められるがほとんど気にならない
×：カラーシフトが明らかにわかり実用上問題
（３）文字と線のにじみ
○：にじみは気にならない
×：にじみが実用上問題になる
【００８６】
（額縁むら）
作製した各液晶表示装置を１０００時間点灯した後、黒表示での画面周辺の光漏れ（額縁むら）の有無を目視で確認した。
○：周辺の光漏れは全く認められない
△：周辺の光漏れが認められる
×：周辺の光漏れが著しい
【００８７】
以上の評価結果を表１に示す。
表１から、本発明の構成の位相差フィルムを用いた偏光板は、視野角、色味変化、額縁むらが、比較例に対して改善されることが明らかである。
【表１】
2010122445.tif 000009
【図面の簡単な説明】
【００８８】
【図１】本発明のＴＮ型液晶表示装置の一例を示す概略図である
【符号の説明】
【００８９】
１、４  偏光板
３  液晶セル
５、２１  偏光板保護フィルム
６、２０  偏光膜
７、１９  位相差フィルム
９、２２  偏光膜の吸収軸
１０、１８  位相差フィルムの面内遅相軸
１１、１３  基板
１２  液晶
１４、１５  ラビング軸
【図１】
2010122445.tif 000010